Brevet FR2880034A1 — publié le 20060630

Composition aqueuse de protection et de lubrification L'invention concerne une composition aqueuse et l'utilisation de cette composition pour traiter la surface d'une bande ou d'une tôle en acier sur au moins une de ses faces, en vue d'améliorer la protection contre la corrosion et la lubrification de la bande ou de la tôle ainsi traitée. Le traitement des surfaces métalliques en vue de leur conférer de meilleures propriétés tribologiques et une meilleure résistance contre la corrosion est une préoccupation constante des producteurs. Dans cet objectif, Io il a déjà été développé de nombreuses formulations de traitement correspondantes. Habituellement, après l'étape de laminage, une bande d'acier est généralement soumise à un recuit de recristallisation puis à un écrouissage. L'écrouissage améliore les caractéristiques mécaniques et la planéité de la bande, et imprime à sa surface une rugosité prédéterminée. II est adapté en fonction des transformations ultérieures que subit la bande, comme par exemple la mise en forme, la mise en peinture ou l'émaillage. L'écrouissage est classiquement réalisé en continu par passage et écrasement modéré de la bande entre deux cylindres d'écrouissage. Pour permettre l'écrouissage, on asperge la bande par un fluide d'écrouissage en pulvérisant ce fluide sur les deux faces de la bande au niveau de l'emprise de la bande entre les deux cylindres. Les fluides d'écrouissage sont habituellement aqueux et risquent de corroder la bande d'acier. On leur ajoute donc des inhibiteurs de corrosion qui protègent l'acier vis-à-vis des traces d'eau qui peuvent subsister entre les spires d'une bande bobinée. Or, les inhibiteurs de corrosion utilisés dans le domaine de l'écrouissage sont couramment à base de nitrites ou d'amines, ce qui génère des effluents d'écrouissage particulièrement difficiles et coûteux à traiter (utilisation de traitement de floculation par exemple). En outre, en cas de stockage prolongé de la bande, il devient nécessaire de la protéger également contre la corrosion atmosphérique. En effet, la résistance contre la corrosion atmosphérique d'une bande en acier traitée par les fluides d'écrouissage conventionnels est très insuffisante en cas de stockage supérieur à quelques semaines. C'est pourquoi généralement, après avoir essoré ou séché la bande écrouie, on dépose à la surface de la bande une couche de 1 à 3 g/m2 d'une composition à base d'huile minérale et d'additifs. Le rôle de ce film d'huile est double. II permet non seulement d'assurer une protection efficace de la bande contre la corrosion atmosphérique pendant une longue période de stockage dans des environnements qui peuvent être très oxydants, mais aussi de faciliter la mise en forme ultérieure de la bande par exemple par emboutissage. to Cependant, l'huilage des bandes présente divers inconvénients: Les huiles minérales de part leur toxicité et leur faible biodégradabilité ne répondent plus aux nouveaux critères imposés par les réglementations environnementales. L'application d'une couche d'huile de protection et de lubrification 15 sur la surface métallique constitue une étape supplémentaire onéreuse dans la phase de mise en oeuvre de la surface. Avant d'émailler ou de mettre en peinture la bande, il est indispensable de retirer le film d'huile dans des bains de dégraissage plus ou moins alcalins. II faut ensuite traiter les effluents générés par le dégraissage de manière à respecter les normes de rejets admissibles en vigueur. Lorsque la bande huilée est bobinée, l'huile a tendance à s'échapper de l'espace inter-spire à cause de la pression qu'exercent les spires entre elles. L'huile s'écoule alors sur le sol 25 des ateliers et les pollue, d'où la nécessité de nettoyer les sols et de prévoir des systèmes de récupération de l'huile. La présente invention a donc pour but de surmonter les inconvénients de l'art antérieur, et de proposer une composition aqueuse non toxique dont les effluents sont faciles à traiter, et qui, lorsqu'elle est appliquée en film mince à la surface d'une bande en acier, présente un aspect sec qui permet de peindre ou d'émailler directement la bande sans qu'il soit nécessaire de la dégraisser au préalable, tout en conférant à la bande à la fois une bonne lubrification, et une bonne résistance contre la corrosion humide et la corrosion atmosphérique. A cet effet, l'invention a pour objet une composition aqueuse comprenant: 1 à 10 g/I d'un sel hydrosoluble de l'acide heptanoïque, 1 à 10 g/1 d'un agent oxydant, à 800 g/1 d'au moins un triglycéride d'acide gras en C6-C18 et/ou au moins un ester dérivant de la condensation d'au moins un alcool aliphatique en CI-Cio comprenant de 1 à 4 fonctions hydroxy, avec to au moins un mono- di- ou tri- acide gras en C8-C22, et éventuellement un agent tensioactif non ionique. L'invention a également pour objet l'utilisation de cette composition aqueuse pour traiter la surface d'une bande ou d'une tôle en acier sur au moins une de ses faces, en vue d'améliorer la protection contre la corrosion et la lubrification de la bande ou de la tôle ainsi traitée. L'invention a également pour objet un procédé d'écrouissage ou de mise en forme d'une bande ou d'une tôle en acier comprenant les étapes consistant à: - appliquer sur au moins une face de cette bande ou tôle ladite 20 composition aqueuse, puis procéder à l'écrouissage ou à la mise en forme proprement dit(e). L'invention a enfin pour objet un procédé d'émaillage ou de mise en peinture d'une bande ou d'une tôle en acier comprenant les étapes consistant à: appliquer sur au moins une face de cette bande ou tôle ladite composition aqueuse, puis procéder à l'émaillage ou à la mise en peinture proprement dite sans qu'il soit nécessaire de dégraisser la bande ou la tôle avant émaillage ou mise en peinture. Les caractéristiques et avantages de la présente invention apparaîtront mieux au cours de la description qui va suivre, donnée à titre d'exemple non limitatif, en référence à la figure unique. La figure unique présente des courbes représentant la variation de la force maximale d'emboutissage Fmax (exprimée en kN) en fonction de la force d'un serre-flan (exprimé en kN). La composition aqueuse selon l'invention comprend 1 à 10 g/I d'un sel s hydrosoluble de l'acide heptanoïque, 1 à 10 g/I d'un agent oxydant et 50 à 800 g/I d'au moins un triglycéride d'acide gras en C6-C18 et/ou au moins un ester dérivant de la condensation d'au moins un alcool aliphatique en C1-C10 comprenant de 1 à 4 fonctions hydroxy, avec au moins un mono- diou tri-acide gras en C8-C22. w Le choix des composés repose sur leur synergie respective dans la composition. En effet, le sel hydrosoluble de l'acide heptanoïque est un inhibiteur de la corrosion humide, et dans une moindre mesure, de la corrosion atmosphérique du fer, et agit en synergie avec le triglycéride d'acide gras et/ou l'ester en ce qui concerne la lubrification et la résistance contre la corrosion atmosphérique. Cette synergie en ce qui concerne la corrosion atmosphérique est encore renforcée par la présence de l'oxydant. En outre, vu la faible concentration du sel hydrosoluble de l'acide heptanoïque et de l'oxydant, les effluents de la composition sont faciles à traiter. Le traitement des effluents est encore facilité du fait du caractère biodégradable des sels de l'acide heptanoïque. Les inventeurs ont mis en évidence qu'en dessous de 1 g/I de sel hydrosoluble de l'acide heptanoïque, les tôles traitées par la composition ne présentent pas une résistance contre la corrosion humidotherme suffisante, puisque de la rouille rouge apparaît après seulement 1 cycle. En revanche, au-delà de 10 g/I, l'amélioration de la résistance contre la corrosion humidotherme n'est pas sensible et le retraitement des effluents sera plus important. En dessous de 1 g/I d'agent oxydant, la quantité de sel hydrosoluble d'acide heptanoïque à introduire dans la composition pour que celle-ci protège une bande en acier contre la corrosion de manière efficace, sera supérieure à 10 g/I et le retraitement des effluents en sera alourdi. Au-delà de 10 g/l, l'addition de l'oxydant n'apporte plus d'effets notables supplémentaires, et le retraitement des effluents en sera également alourdi. La concentration en triglycéride d'acide gras et/ou en ester est choisie de manière à ce que lorsque la composition selon l'invention est appliquée en film mince sur une bande en acier, c'est à dire pour des grammages mesurés après séchage de 0,1 à 1 g/m2, elle lui confère à la fois une bonne lubrification et un aspect sec, et améliore en outre sa résistance contre la corrosion atmosphérique. Ainsi, au-delà de 800 g/l, les performances de la composition en terme de lubrification sont excellentes, mais la bande présente un aspect de surface gras qui n'est pas acceptable. En dessous de 50 g/l, la bande présente un aspect de surface sec, mais les propriétés de lubrification de la io composition seront faibles. La composition aqueuse comprend de préférence entre 2 et 6 g/I de sel hydrosoluble de l'acide heptanoïque, entre 5 et 7 g/I d'agent oxydant et entre 80 et 500 g/I de triglycéride d'acide gras et/ou d'ester. De préférence, la composition aqueuse comprend en outre un agent tensioactif de type non ionique. Cet agent tensioactif permet d'améliorer d'une part l'émulsion du triglycéride d'acide gras et/ou de l'ester et, d'autre part, l'étalement de la composition sur la bande en acier de manière homogène pour obtenir un film mince de protection d'épaisseur constante. En outre, il facilite le dégraissage de la composition appliquée en film mince sur la surface de la bande, car un lavage à l'eau chaude de la surface de la bande suffit pour retirer complètement le film. Lorsque la composition comprend un agent tensioactif, sa teneur est inférieure ou égale à 15% en poids de l'au moins un triglycéride et/ou de l'au moins un ester. En effet, au-delà de 15% de tensioactif, il n'y a plus d'effet notable supplémentaire du tensioactif et les effluents de la solution seront plus difficiles à traiter. Le sel hydrosoluble de l'acide heptanoïque peut être choisi parmi les sels de métal alcalin et les sels alcalino-terreux. On choisit de préférence un sel de métal alcalin de l'acide heptanoïque et plus préférentiellement l'heptanoate de sodium. L'agent oxydant est de préférence choisi parmi les nitrites ou les perborates, et plus préférentiellement le nitrite de sodium. Les effluents de la composition aqueuse selon l'invention sont plus faciles à traiter que les effluents des solutions de l'art antérieur à base de nitrites. En effet, selon l'invention, la concentration en nitrites dans les effluents reste en deçà du seuil admissible et ils peuvent être éliminés sans traitement particulier. Le triglycéride d'acide gras en C6-C18 peut être choisi parmi les triglycérides d'acide oléique, d'acide ricinoléique, d'acide sébacique, d'acide laurique, d'acide myristique, d'acide palmitique et d'acide stéarique. Ce triglycéride d'acide gras en C6-C18 peut être une huile végétale naturelle choisie parmi l'huile de coprah, l'huile de carthame, l'huile de colza, l'huile de tournesol, l'huile de soja, l'huile de palme, l'huile d'olive, seules ou un io de leurs mélanges. II peut également être une huile synthétique obtenue par la réaction d'une mole de glycérol avec trois moles d'acide gras ou d'un mélange d'acides gras. L'acide gras en C6-C18 dont dérive l'huile synthétique peut être choisi parmi l'acide sébacique, l'acide oléique, l'acide ricinoléique, l'acide laurique, l'acide myristique, l'acide palmitique et l'acide stéarique. L'alcool aliphatique en C1-C10 dont dérive l'ester, comprend de 1 à 4 fonctions hydroxy, et peut être choisi parmi le méthanol, l'éthanol, l'isopropanol, l'éthylhexanol, et le pentaérythritol. Le mono- di- tri- acide gras en C$-C22 dont dérive l'ester, peut être 20 choisi parmi l'acide sébacique, l'acide oléique, l'acide ricinoléique, l'acide laurique, l'acide myristique, l'acide palmitique et l'acide stéarique. Selon un mode préféré de l'invention, l'ester est le sébaçate de dioctyle (DOS). La composition aqueuse selon l'invention est appliquée sur au moins une des faces d'une bande ou d'une tôle en acier avec un grammage, mesuré après séchage de la composition aqueuse, compris entre 0,1 à 1 g/m2 par face, et de préférence entre 0,3 et 0,8 g/m2. Ce grammage est suffisant pour conférer à la bande ou à la tôle en acier traitée, à la fois une bonne lubrification facilitant l'écrouissage de la bande ou de la tôle ou sa mise en forme ultérieure, par exemple emboutissage, et une bonne protection tant en corrosion humide qu'en corrosion atmosphérique, sans huilage complémentaire. Les inventeurs ont mis en évidence que les surfaces en aciers traitées par la composition aqueuse selon l'invention permettait de lubrifier cette surface de manière aussi efficace, voir plus efficace qu'avec l'huilage conventionnel. En outre, alors que les surfaces en acier revêtues par une huile minérale conventionnelle pour la protection contre la corrosion présentent un aspect huileux, les surfaces en acier revêtues par un film mince d'un grammage, mesuré après séchage, compris entre 0,1 et 1 g/m2 de la composition selon l'invention présentent un aspect sec. Cet aspect sec est to particulièrement intéressant en terme de propreté au niveau des ateliers où sont manipulés et/ou mises en forme les bandes ou tôles ainsi traitées. La composition aqueuse peut être appliquée par aspersion, par pulvérisation, par trempé, par enduction ou par centrifugation. L'application peut être réalisée aussi bien sur une bande ou une tôle en acier à température ts ambiante que sur une bande ou une tôle chaude, c'est à dire à une température comprise entre 40 et 80 C. La bande ou la tôle ainsi traitée est ensuite séchée par un courant d'air chaud porté à une température comprise entre 70 et 180 C. La bande ou la tôle en acier revêtue par un film mince d'un grammage, mesuré après séchage, compris entre 0,1 et 1 g/m2 de la composition selon l'invention est apte à être directement peinte ou émaillée sans qu'il soit nécessaire de procéder au dégraissage de la bande ou de la tôle avant mise en peinture ou émaillage. Les inventeurs ont mis en évidence que l'aspect de surface de la couche d'émail ou de peinture, ainsi que l'adhérence de la couche d'émail ou de peinture sur la bande ou la tôle métallique sont aussi satisfaisants qu'avec les procédés conventionnels d'émaillage ou de mise en peinture. Néanmoins, dans les cas où un dégraissage préalable de la bande ou de la tôle s'avérerait nécessaire, cette dernière peut être facilement dégraissée soit en la plongeant dans un bain d'eau chaude ou un dégraissant alcalin, soit en la pulvérisant avec de l'eau chaude ou un dégraissant alcalin à une température comprise entre 40 et 80 C. En outre les effluents résultant de ce dégraissage pourront être facilement retraités en utilisant des moyens de retraitement conventionnels. L'invention va à présent être illustrée par des exemples donnés à titre indicatif, et non limitatif. Différents tests vont être réalisés sur différentes éprouvettes de tôle en acier traitées ou non traitées selon l'invention, afin de caractériser leur aptitude à l'emboutissage, leur aptitude à la résistance contre la corrosion humidotherme et contre la corrosion par tâchage , et leur aptitude à io l'émaillage direct. A cet effet, des éprouvettes de largeur 150 mm, de longueur 200 mm, et d'épaisseur 0,8 mm sont découpées dans une tôle d'acier laminée à froid de type SOLFER. Différentes compositions aqueuses sont préparées en ajoutant dans de is l'eau: Composition A (composition selon l'invention) : 3 g/1 d'heptanoate de sodium (désigné par NaC7), 6 g/I de nitrite de sodium (NaNO2), g/I de sébaçate de dioctyle (DOS), et un tensioactif AP7 (LUTENSOL de la société KLUTHE) à 9% en poids du DOS. Composition B (composition selon l'invention) : 3 g/1 d'heptanoate de sodium (désigné par NaC7), 6 g/I de nitrite de sodium (NaNO2), 400 g/I de sébaçate de dioctyle (DOS), et un tensioactif AP7 (LUTENSOL de la société KLUTHE) à 9% en poids du DOS. Composition C: 3 g/I d'heptanoate de sodium (NaC7). Composition D: 5 g/1 d'heptanoate de sodium (NaC7). Composition E: 3 g/1 d'heptanoate de sodium (désigné par NaC7), g/I de sébaçate de dioctyle (DOS). Composition F: - 5 g/I d'heptanoate de sodium (NaC7), - 100 g/I de sébaçate de dioctyle (DOS). 5 Composition G: 100 g/I d'heptanoate de sodium (NaC7), - 3 g/I de nitrite de sodium - 300 g/I de DOS, - 3 g/I de mercaptobenzotriazole (inhibiteur de corrosion). i0 Dans chacun des essais décrits ci-dessous, les compositions A, B, C, D, E, F et G sont appliquées par aspersion à la surface des éprouvettes de manière à obtenir sur chacune des faces de l'éprouvette, après séchage de la composition, un film de la composition avec un grammage de l'ordre de 300 à 500 mg/m2. En cas de grammage différent, celui-ci sera explicitement précisé. Les performances de cette composition sont comparées à celles de l'huile référencée Quaker Ferrocoat 6130 de la société QUAKER (noté Q6130, et appliqué avec un grammage de 1,5 g/m2). 1- Caractérisation en emboutissage Cet essai consiste à réaliser des emboutis complets à partir de flans découpés dans une tôle d'acier revêtue par un film de composition aqueuse selon l'invention ou non. Ainsi, avec un flan initial de diamètre 64 mm, on réalise un godet de diamètre 32 mm et de profondeur 25 mm. Pour évaluer le comportement à l'emboutissage des flans revêtus ou non selon l'invention, on évalue la force maximale d'emboutissage nécessaire à l'emboutissage du godet, pour une force de serrage des serre- flans prédéterminée. On repère cette valeur maximale pour une série de valeurs de force de serrage des serre-flans, de manière à tracer, comme illustré à la figure unique, des courbes représentant la variation de la force maximale d'emboutissage Fmax en fonction de la force du serre-flan. Au-delà d'une force des serre-flan supérieure à 150 kN, la force de serre flan est trop i0 importante, l'emboutissage des godets est impossible et on assiste à une rupture du flan en cours d'emboutissage. La figure unique illustre les résultats obtenus: sur les flans traités avec la composition aqueuse A selon l'invention, s courbe repérée par le symbole X, sur les flans traités avec la solution aqueuse G, courbe repérée par le symbole ^, sur les flans traités avec de l'huile Quaker Ferrocaot 6130, courbe repérée par le symbole É. io D'une façon générale, plus la pente de la tangente (qui est proportionnelle au coefficient de frottement) aux courbes obtenues est basse, plus le comportement à l'emboutissage est bon, car le coefficient de frottement est plus faible. On voit donc que la composition aqueuse selon l'invention améliore is sensiblement le comportement à l'emboutissage. La composition aqueuse selon l'invention peut ainsi avantageusement remplacer le double traitement conventionnel que subissent les tôles, à savoir une application d'un fluide d'écrouissage en vue d'une protection temporaire contre la corrosion, suivi d'un huilage ultérieur en vue de conférer à la tôle une aptitude à l'emboutissage tout en renforçant sa protection contre la corrosion. Les résultats sont repris dans le tableau 1 ci-dessous, et présentent pour chacune des compositions testées la valeur de la force maximale d'emboutissage (exprimée en kN) en fonction de la force du serre- flan. TABLEAU 1 Force maximale d'emboutissage (kN) Force du Composition A* Composition G Q6130 serre-flan (kN) 36,4 39,7 50,0 38,3 41,4 - 40,0 43,4 - 40,5 44,2 - * selon l'invention Il 2- Caractérisation en corrosion Les films de composition aqueuse selon l'invention appliqués sur les tôles d'acier garantissent une protection contre la corrosion pendant le laps de temps compris entre la fabrication des tôles et leur mise en oeuvre par exemple par emboutissage. Deux types de tests ont été réalisés pour évaluer la résistance contre la corrosion des tôles traitées, à savoir des tests de corrosion humidotherme, et de tâchage. l0 2.1- Caractérisation en corrosion humidotherme La conformité du produit livré sur ce point est vérifiée au travers des résultats d'un test de corrosion humidotherme accéléré. A cet effet les éprouvettes à tester sont placées dans une enceinte climatique correspondant à la norme DIN 50017, ce qui simule les conditions de corrosion d'une spire extérieure de bobine de tôle ou d'une tôle découpée en feuille pendant le stockage. Le détail du cycle (un cycle = 24 heures) en humidotherme est décrit ci-dessous: - 8 h à 40 C et 95-100% de RH (humidité relative) 20 - 16 h à 20 C et 75% de RH. Les éprouvettes sont suspendues individuellement verticalement. Le résultat du test s'obtient en relevant le nombre de cycles successifs avant qu'apparaissent les traces de corrosion sur l'éprouvette. Lorsque le nombre de cycles relevé est supérieur à 4, la tenue contre la corrosion humidotherme est conforme aux attentes. Le tableau 2 rend compte des performances de la solution de traitement d'écrouissage selon l'invention par rapport à l'huile Quaker Ferrocaot 6130. - Tôle revêtue par un film de 1,5 g/m2 d'huile Quaker Ferrocaot 6130: 30 Q6130, - Tôle revêtue par un film de la composition A, - Tôle revêtue par un film de composition B, - Tôle revêtue par un film de la composition C, et Tôle n'ayant subie aucun traitement de surface: tôle nue Dans ce tableau, RR signifiant rouille rouge, 0 à 5% de RR signifie que 5 0 à 5% de la surface traitée est couverte de rouille rouge, 5 à 25% de RR signifie que 5 à 25% de la surface traitée est couverte de rouille rouge. TABLEAU 2 1 cycle 2 cycles 3 cycles 4 cycles Q6130 pas de RR pas de RR pas de RR pas de RR Composition A* pas de RR pas de RR 0 à 5% de RR 0 à 5% de RR Composition B* pas de RR pas de RR pas de RR pas de RR Composition C 0- 5% de RR >25% de RR Tôle nue 5 à 25% de RR > 25% de RR * selon l'invention De ces résultats, il ressort que la composition aqueuse selon l'invention io permet de répondre de manière satisfaisante à la résistance contre la corrosion humidotherme. 2.2- Caractérisation en tâchage Cet exemple a pour but d'illustrer les performances de protection contre la corrosion de la composition aqueuse selon l'invention utilisée à titre de solution de traitement d'écrouissage par rapport à un fluide d'écrouissage conventionnel MA11 de la société CRODA (grammage 1 g/m2). Le test de tâchage est estimé en laboratoire par le test en paquet serré qui permet de recréer le confinement qui existe entre les spires au sein du 20 bobine. A cet effet, on prépare des éprouvettes de tôles d'acier, une série de compositions aqueuses à tester et une série de solutions aqueuses corrosives de sulfate de sodium (Na2SO4) à différentes concentrations. La procédure du test est la suivante: - on asperge une face d'une éprouvette de tôle successivement par la composition de traitement à tester et par la solution corrosive, - on empile ensuite sur cette face une autre éprouvette de tôle, qu'on applique contre la précédente avec une force prédéterminée constante, 5 - on maintient l'empilement pendant trois jours, - après démontage de l'empilement, on sèche les éprouvettes de tôle et on relève visuellement d'éventuelles traces de corrosion sur les parties des faces qui ont été aspergées; Le tableau 3 rend compte de l'importance des traces de rouille selon les to cotations suivantes: 0: absence de rouille ++ : entre 20 et 50% de la surface de la tôle touchée par la rouille +++ : plus de 50% de la surface de la tôle touchée par la rouille TABLEAU 3 Ogll de Na2SO4 0,5 g/l de Na2SO4 5 glI de Na2SO4 MA11 0 0 0 Composition A * 0 0 0 Composition B* 0 0 0 Composition C 0 0 +++ Composition D 0 0 +++ Composition E 0 0 ++ Composition F 0 0 ++ *selon l'invention De ces résultats, il ressort que la composition aqueuse selon l'invention permet de répondre de façon satisfaisante à la protection contre le tâchage. 3- Emaillaqe Cet essai a pour but de montrer qu'une tôle en acier revêtue d'un film mince de la composition aqueuse selon l'invention est apte à être directement revêtue d'une couche d'émail présentant une bonne adhésion et un bon aspect de surface, sans qu'il soit nécessaire de procéder à un nettoyage préalable de la tôle. A cet effet, on a appliqué une couche d'émail M12148 de la société PEMCO, à raison de 330 g/m2, par enduction sur les éprouvettes de tôle en acier revêtues par un film de la composition A, B ou par un film d'huile Quaker Ferrocoat 6130. On a soumis les éprouvettes revêtues de la couche d'émail à un recuit dans un four tunnel, en les portant à une température de 830 C pendant 3,5 lo minutes. Les éprouvettes traitées par la composition aqueuse selon l'invention, après refroidissement présentent un bel aspect de surface, lisse, sans points noirs et sans cratères. En revanche, les éprouvettes traitées avec un film d'huile Quaker Ferrocoat 6130 ou avec un film d'une des compositions conformes à l'invention mais avec un grammage supérieur à 1 g/m2, présentent un aspect de surface granuleux, avec de nombreux cratères et des points noirs. Le test d'adhérence de l'émail sur l'acier traité selon l'invention permet d'évaluer de manière visuelle la quantité d'émail solidaire du métal support, après un choc violent réalisé à l'aide d'une bille. Pour cela, une masse de 1,5 kg tombe sur une bille de diamètre 22 mm, posée sur l'éprouvette émaillée à tester, elle-même emprisonnée entre deux mâchoires. La hauteur de chute de la masse est de 300 mm. La chute de la bille sur l'éprouvette a pour but de provoquer une déformation quasi constante de l'éprouvette. L'appréciation de la qualité de l'adhérence de l'émail sur la tôle en acier s'effectue visuellement par comparaison avec des images types déterminant cinq grandes classes d'adhérence. La cotation s'effectue lorsque les sautes d'émail ne se produisent plus. Le tableau 4 rend compte de l'adhérence de l'émail selon les cotations suivantes: 1: adhérence excellente - 2: adhérence très bonne - 3: adhérence moyenne 4: adhérence mauvaise - 5: adhérence très mauvaise TABLEAU 4 Niveau d'adhérence de l'émail Composition A * 1 (300 à 500 mg/m2) Composition B * 1 (300 à 500 mg/m2) Composition A 3 (1,5 g/m2) Composition B 4 (1,5 g/m2) Huile Quaker 6130 5 (1,5 g/m2) *selon l'invention REVENDICATIONS 1- Composition aqueuse comprenant: 1 à 10 g/I d'un sel hydrosoluble de l'acide heptanoïque, 1 à 10 g/I d'un agent oxydant, à 800 g/I d'au moins un triglycéride d'acide gras en C6-C18 et/ou au moins un ester dérivant de la condensation d'au moins un alcool aliphatique en C1- C10 comprenant de 1 à 4 fonctions hydroxy, avec au moins un mono- di- ou tri- acide gras en C8-C22, et éventuellement un agent tensioactif non ionique. 2- Composition selon la revendication 1, caractérisée en ce que le sel hydrosoluble de l'acide heptanoïque est un sel de métal alcalin ou alcalino-terreux. 3- Composition selon la revendication 2, caractérisé en ce que le sel de métal alcalin est un sel de sodium. 4- Composition selon l'une quelconques des revendications 1 à 3, 20 caractérisée en ce que l'agent oxydant est choisi parmi les nitrites ou les perborates 5- Composition selon l'une quelconque des revendications 1 à 4, caractérisée en ce que le triglycéride d'acide gras en C6-C18 est soit une huile végétale naturelle, soit une huile synthétique obtenue par la réaction d'une mole de glycérol avec trois moles d'acide gras ou d'un mélange d'acides gras. 6- Composition selon l'une des revendications 1 à 5 caractérisée en ce que le triglycéride d'acide gras en C6-C18 est choisi parmi les triglycérides d'acide oléique, d'acide sébacique, d'acide ricinoléique, d'acide laurique, d'acide myristique, d'acide palmitique et d'acide stéarique. 7- Composition selon la revendication 5, caractérisée en ce que l'huile végétale est choisie parmi l'huile de coprah, l'huile de carthame, l'huile de colza, l'huile de tournesol, l'huile de soja, l'huile de palme, l'huile d'olive, seules ou un de leurs mélanges. 8- Composition selon la revendication 5, caractérisée en ce que l'acide gras en C6-C18 dont dérive l'huile synthétique et l'acide gras en C8-C22 dont dérive l'ester sont choisis parmi l'acide sébacique, l'acide oléique, l'acide ricinoléique, l'acide laurique, l'acide myristique, l'acide palmitique et l'acide stéarique. 9- Composition selon l'une quelconque des revendications 1 à 8, caractérisée en ce que l'alcool aliphatique en C1-C10 dont dérive l'ester est choisi parmi le méthanol, l'éthanol, l'isopropanol, l'éthylhexanol, et le pentaérythritol. 10- Composition selon l'une quelconque des revendications 1 à 9, caractérisée en ce que l'ester est le sébaçate de dioctyle. 11- Composition selon l'une quelconque des revendications 1 à 10, caractérisée en ce que la concentration en poids de l'agent tensioactif non ionique est inférieure ou égale à 15% en poids de l'au moins un triglycéride d'acide gras en C6-C18 et/ou de l'au moins un ester. 12- Composition selon l'une quelconque des revendications 1 à 11, caractérisée en ce qu'elle comprend: 2 à 6 g/I d'un sel hydrosoluble de l'acide heptanoïque, à 7 g/I d'un agent oxydant, et 80 à 500 g/I d'au moins un triglycéride d'acide gras en C6-C18 et/ou de l'au moins un ester dérivant de la condensation d'au moins un alcool aliphatique en C1-C10 comprenant de 1 à 4 fonctions hydroxy, avec au moins un mono- di- ou triacide gras en C8-C22, et - éventuellement un agent tensioactif non ionique. 13- Utilisation d'une composition aqueuse selon l'une quelconque des revendications 1 à 12, pour traiter la surface d'une bande ou d'une tôle en acier sur au moins une de ses faces, en vue d'améliorer la protection contre la corrosion et la lubrification de la bande ou de la tôle ainsi traitée. 14- Utilisation selon la revendication 13, caractérisée en ce que la o composition aqueuse est appliquée sur au moins une des faces de la bande ou de la tôle en acier avec un grammage, mesuré après séchage, compris entre 0,1 à 1 g/m2 par face. 15- Procédé d'écrouissage ou de mise en forme d'une bande ou d'une tôle 15 en acier comprenant les étapes consistant à : - appliquer sur les faces de ladite bande ou tôle en acier une composition selon l'une quelconque des revendications 1 à 12, puis - procéder à l'écrouissage ou à la mise en forme proprement dit(e). 16- Procédé d'émaillage ou de mise en peinture d'une bande ou d'une tôle en acier comprenant les étapes consistant à : appliquer sur au moins une face de ladite bande ou tôle en acier une composition selon l'une quelconque des revendications 1 à 12, puis procéder à l'émaillage ou à la mise en peinture proprement dite sans qu'il soit nécessaire de dégraisser la bande avant émaillage ou mise en peinture.